(57)【要約】【課題】皮脂や指紋等の有機物に対する防汚対策を施した表示装置を提供する。【解決手段】データの表示を行なう表示部を有する表示装置２であって、前記表示部２の前記データを表示する側の表面に形成されたアンダーコート膜２４と、前記アンダーコート膜２４の上に形成された光触媒膜２６とを備える。【選択図】  図１
2007025587.tif 000002
【特許請求の範囲】
【請求項１】
情報の表示を行なう表示部を有する表示装置であって、
前記表示部の前記データを表示する側の表面に形成されたアンダーコート膜と、
前記アンダーコート膜の上に形成された光触媒膜と
を備えることを特徴とする表示装置。
【請求項２】
前記表示部は、第1の基板と、前記第1の基板に対向して配置される第2の基板と、前記第1の基板と前記第２の基板に挟持される液晶とを有する液晶表示パネルであることを特徴とする請求項１記載の表示装置。
【請求項３】
前記第２の基板の前記液晶に対向しない側にバックライトを備えることを特徴とする請求項２記載の表示装置。
【請求項４】
前記第1の基板の前記液晶に対向しない側に偏光板を備え、前記アンダーコート膜及び前記光触媒膜は、前記偏光板の前記第1の基板に対向しない側に設けられることを特徴とする請求項２または請求項３記載の表示装置。
【請求項５】
前記アンダーコート膜は、ＳｉＯ２、Ａｌ２Ｏ３、ＭｇＯ、Ｙ２Ｏ３、Ｌａ２Ｏ３の群から選ばれた少なくとも１種の物質により形成された膜であることを特徴とする請求項１乃至請求項４の何れか一項に記載の表示装置。
【請求項６】
前記光触媒膜は、ＴｉＯ２、Ｎｂ２Ｏ５、Ｔａ２Ｏ５、ＺｒＯ２、ＷＯ３、ＺｎＳ、ＺｎＯ、ＣｄＳ、Ｆｅ２Ｏ３、ＫＴａＯ３、ＧａＰ、ＺｒＯ２、ＣｄＳｅ、ＳｒＴｉＯ３、ＳｎＯ２、ＴｉＯｘＮｙ（ｘ+ｙ＝２）、Ｋ４Ｎｂ６Ｏ１７、ＫＣａ２Ｎｂ３Ｏ１０、及びＫＳｒ２Ｎｂ３Ｏ１０の群から選ばれた少なくとも１種の物資により形成される膜であることを特徴とする請求項１乃至請求項５の何れか一項に記載の表示装置。
【請求項７】
前記光触媒膜の表面にＰｔ、Ｒｈ、Ｉｒ、Ｒｕの群から選ばれた少なくとも1種の金属を担持したことを特徴とする請求項１乃至請求項６の何れか一項に記載の表示装置。
【請求項８】
請求項１乃至請求項７の何れか一項に記載の表示装置を備えることを特徴とするカメラ機器。
【請求項９】
請求項１乃至請求項７の何れか一項に記載の表示装置を備えることを特徴とする電子機器。
【発明の詳細な説明】
【技術分野】
【０００１】
この発明は、データの表示を行なう表示装置及び該表示装置を有するカメラ機器及び電子機器に関するものである。
【背景技術】
【０００２】
従来、携帯型電子機器には、液晶表示パネルが搭載されており様々な情報の表示が行なわれている。ここで液晶表示パネルは、外環境から飛来する油等のミストの付着により汚れる場合も有るが、それ以上に人為的影響により汚れる割合が大きい。特にカメラのような携帯機器は基本的に手で取り扱うため、撮影画像の確認操作等に伴い液晶表示パネル上に皮脂や指紋等の付着する割合がより大きくなる。近年、特にデジタルスチルカメラについては機器の小型化に反し、液晶表示パネルが大画面化する傾向にある。そのためグリップ部分の面積が少なくなり、従来に比して液晶表示パネルへ皮脂、指紋等が付着し易くなっている。
【０００３】
液晶表示パネルに皮脂や指紋が大量に付着するとバックライト等の影響により、撮影情報等の確認の際に汚れが非常に目立つ。従って、これらの防汚対策として、主にフッ素系樹脂が使用されている。これはフッ素系樹脂の持つ撥油性を利用したものである（特許文献１参照）。
【０００４】
【特許文献１】特開２００３−２１６０５６号公報
【発明の開示】
【発明が解決しようとする課題】
【０００５】
しかしながら、フッ素系樹脂は、高い撥油性を有するとはいえ、まったく皮脂や指紋等の有機物が付着しないわけではない。また一度付着すると、付着量は少ないとはいえ、液晶表示パネルの見栄えが悪くなる。さらに皮脂や指紋等を除去するには、最終的に皮脂や指紋等が溶解する溶剤等を使用して払拭する必要がある。またフッ素系の樹脂は有機物であるため、紫外線等の外的影響により徐々に劣化する可能性があり、長期安定性という点については問題がある。
【０００６】
この発明の課題は、皮脂や指紋等の有機物に対する防汚対策を施した表示装置、該表示を備えたカメラ機器及び該表示装置を備えた電子機器を提供することである。
【課題を解決するための手段】
【０００７】
本発明者らは、表示装置、該表示装置を有するカメラ機器、電子機器への指紋や皮脂等の防汚対策について研究した結果、光触媒を表示部の表面にコーティングすることで、光照射下で、皮脂や指紋等の有機物の除去が可能であることを見出し、本発明を成すに至った。
【０００８】
即ち、この発明の表示装置は、情報の表示を行なう表示部を有する表示装置（２）であって、前記表示部の前記データを表示する側の表面に形成されたアンダーコート膜（２４）と、前記アンダーコート膜の上に形成された光触媒膜（２６）を有することを特徴とする。
【０００９】
この発明の表示装置によれば、例えばアクリル性の基板を用いている場合には、光触媒により基板が分解されるのをアンダーコート膜により保護することができ、また、アンダーコート膜により光触媒と基板との密着性を向上させることができる。また、例えば、ガラス製の基板を用いている場合には、ガラスに含まれる物質により光触媒が変質し光触媒としての機能を失うのを防止することができる。更に、この表示装置によれば、光触媒により、付着した皮脂や指紋等を分解、除去することができるため、表示される情報の見栄えを悪化させることがない。
【００１０】
また、この発明のカメラ機器（４０）は、この発明の表示装置（２）を備えることを特徴とする。更に、この発明の電子機器（５０）は、この発明の表示装置（２）を備えることを特徴とする。
【００１１】
この発明のカメラ機器及び電子機器によれば、光触媒により、表示装置に付着した皮脂や指紋等を分解、除去することができるため、表示される情報の見栄えを悪化させることがない。
【発明の効果】
【００１２】
この発明の表示装置によれば、例えばアクリル性の基板を用いている場合には、光触媒により基板が分解されるのをアンダーコート膜により保護することができ、また、アンダーコート膜により光触媒と基板との密着性を向上させることができる。また、例えば、ガラス製の基板を用いている場合には、ガラスに含まれる物質により光触媒が変質し光触媒としての機能を失うのを防止することができる。更に、この表示装置によれば、光触媒により、付着した皮脂や指紋等を分解、除去することができるため、表示される情報の見栄えを悪化させることがない。
【００１３】
また、この発明のカメラ機器及び電子機器によれば、光触媒により、表示装置に付着した皮脂や指紋等を分解、除去することができるため、表示される情報の見栄えを悪化させることがない。
【発明を実施するための最良の形態】
【００１４】
以下、図面を参照して、この発明の実施の形態にかかる液晶表示装置について説明する。図1は、実施の形態にかかる液晶表示装置の概略構成図である。液晶表示装置（液晶表示パネル）２は、アクリル製の第１の基板１０とアクリル製の第２の基板１２とを備え、第１の基板１０と第２の基板１２とにより液晶１４を挟持している。即ち、第１の基板１０と第２の基板１２との間には、スペーサ１６が配置され、スペーサ１６により形成された空間内に充填された液晶１４を挟持している。
【００１５】
第1の基板１０の液晶１４に対向する側の表面には、カラーフィルタ１８が形成されており、カラーフィルタ１８の第1の基板１０に対向しない側の表面には配向膜２０が形成されている。また、第1の基板１０の液晶１４に対向しない側の表面には、偏光板２２が配置され、偏光板２２の第1の基板１０に対向しない側の表面には、アンダーコート膜２４が形成され、アンダーコート膜２４の偏光板２２に対向しない側の表面には光触媒膜２６が形成されている。更に、光触媒膜２６のアンダーコート膜２４に対向しない側の表面には金属微粒子２８が担持されている。
【００１６】
また、第２の基板１２の液晶１４に対向する側の表面には、透明電極及び薄膜トランジスタ３０が形成されており、透明電極及び薄膜トランジスタ３０の第２の基板１２に対向しない側の表面には、配向膜３２が形成されている。また、第２の基板１２の液晶１４に対向しない側の表面には、偏光板３４が配置されている。更に、偏光板３４の第２の基板１２に対向しない側には、バックライト３６が配置されている。
【００１７】
ここで、アンダーコート膜２４は、ＳｉＯ２、Ａｌ２Ｏ３、ＭｇＯ、Ｙ２Ｏ３、Ｌａ２Ｏ３の群から選ばれた少なくとも１種の物質により形成された膜である。また、光触媒膜２６は、ＴｉＯ２、Ｎｂ２Ｏ５、Ｔａ２Ｏ５、ＺｒＯ２、ＷＯ３、ＺｎＳ、ＺｎＯ、ＣｄＳ、Ｆｅ２Ｏ３、ＫＴａＯ３、ＧａＰ、ＺｒＯ２、ＣｄＳｅ、ＳｒＴｉＯ３、ＳｎＯ２、ＴｉＯｘＮｙ（ｘ+ｙ＝２）、Ｋ４Ｎｂ６Ｏ１７、ＫＣａ２Ｎｂ３Ｏ１０、及びＫＳｒ２Ｎｂ３Ｏ１０の群から選ばれた少なくとも１種の物資により形成される膜である。更に、光触媒膜２６の表面に担持される金属微粒子２８は、Ｐｔ、Ｒｈ、Ｉｒ、Ｒｕの群から選ばれた少なくとも1種の金属により形成される微粒子である。
【００１８】
この実施の形態に係る液晶表示措置によれば、アクリル製の基板と光触媒膜との間に、アンダーコート膜を形成しているため、光触媒によりアクリル製の基板が分解されるのを防止することができる。また、アンダーコート膜により光触媒膜と基板との密着性を向上させることができる。
【００１９】
また、この液晶表示装置によれば、光触媒により、付着した皮脂や指紋等を分解、除去することができるため、表示される情報の見栄えを悪化させることがない。即ち、光触媒は、励起波長以上の光を吸収すると、ホールとエレクトロンを生成し、これらが空気中の水分や酸素と反応することで活性酸素（OHラジカル、スーパーオキサイドアニオン等）を生成する。この活性酸素が有機物を酸化、還元することで、有機物が分解除去される。従って、光触媒を用いることで、従来払拭する以外に除去することはできなかった付着有機物を、積極的に除去することができる。
【００２０】
また、上述の実施の形態においては、光触媒膜上に金属微粒子を担持しているため、光触媒内において生成された電子とホールとが再結合して失括することを防止することができる。更に、上述の実施の形態においては、液晶表示装置がバックライトを備えているため、バックライトからの光によっても光触媒反応を生じさせることができる。
【００２１】
なお、上述の実施の形態においては、第１の基板及び第２の基板としてアクリル製の基板を用いているが、ガラス性の基板を用いてもよい。この場合においても、上述のアクリル性の基板を用いる場合と同様に、ガラス製の基板上にアンダーコート膜を形成し、アンダーコート膜上に光触媒膜を形成する。そして光触媒膜上に金属微粒子を担持する。
【００２２】
ここでガラス製の基板に光触媒膜を形成する場合には、ガラス製の基板と光触媒膜との密着性を向上させるために高温に加熱するが、この際にガラス基板に含まれる物質が光触媒側に侵入し、光触媒が変質し光触媒としての機能を失う。例えば、Ｎａを含有しているガラスに光触媒（ＴｉＯ２）をコートすると、熱処理のときに、ガラス成分であるＮａが光触媒（ＴｉＯ２）側に拡散し、チタン酸ナトリウムを生成する結果、光触媒としての機能を失う。従って、ガラス製の基板と光触媒膜との間にアンダーコート膜を形成し光触媒の変質を防止している。また、この表示装置においても、光触媒により、付着した皮脂や指紋等を分解、除去することができるため、表示される情報の見栄えを悪化させることがない。
【００２３】
また、上述の実施の形態に係る光触媒の種類としては、可視光線で励起される光触媒の方がより多くのフォトンを利用できるので、皮脂や指紋のような比較的濃度の高い物質の除去に対しては有利であるが、紫外線で励起される光触媒を使用してもよい。
【００２４】
図２は、この発明の実施の形態に係るデジタルスチルカメラの外観図である。このデジタルスチルカメラ４０は、この実施の形態に係る表示装置である液晶表示パネル２を備えている。従って、光触媒により、液晶表示パネルに付着した皮脂や指紋等を分解、除去することができるため、表示される情報の見栄えを悪化させることがない。
【００２５】
図３は、この発明の実施の形態に係る携帯電話の外観図である。この携帯電話５０は、この実施の形態に係る表示装置である液晶表示パネル２を備えている。従って、光触媒により、液晶表示パネルに付着した皮脂や指紋等を分解、除去することができるため、表示される情報の見栄えを悪化させることがない。
【００２６】
この発明の実施の形態によれば、液晶表示パネルのような指紋や皮脂等の付着し易い部分に光触媒を用いることで、従来は払拭しなければ除去できなかった皮脂や指紋等を光照射することで積極的に分解、除去することが可能である。光触媒は安定な物質であるため、フッ素系樹脂のように長期間の使用による劣化の心配も無い。
【００２７】
また、上述の実施の形態においては、表示装置として液晶パネルを例に挙げて説明したが、表示装置としてプラズマディスプレイ、有機ＥＬ表示装置、ＣＲＴ表示装置の表示画面上にアンダーコート膜を介して光触媒膜を形成するようにしてもよい。また、電子機器として、カメラ機器及び携帯電話について説明したが、カメラ機器及び携帯電話以外の電子機器、例えば、パソコン、テレビ、ＰＤＡ等の電子機器にこの実施の形態に係る表示装置を備えるようにしてもよい。
【実施例１】
【００２８】
光触媒をアクリル基板にコーティングしたサンプルを以下の方法で製作した。
（１）酸化チタン分散液とバインダを１：１に混合し、コーティング液を製作する。
（２）スピンコート法により、１秒間で４０００ｒｐｍまで回転数を上げ、その後３０秒間保持、１秒間で停止し、アクリル基板にＳｉＯ２（アンダーコート剤）をコーティングした。
（３）次にスピンコート法により、１秒間で４０００ｒｐｍまで回転数を上げ、その後３０秒間保持、１秒間で停止し、ＳｉＯ２上に（１）で製作したコーティング液（光触媒）をコートした。
（４）コーティング後、８０℃、３０分間空気中で熱処理した。
【００２９】
製作したサンプルについて指紋の除去実験を行った。光触媒をコーティングした石英ガラスに指紋を付着させ、蛍光灯を照射した。５日後光触媒をコーティングしたサンプルについては指紋が消失した。
【実施例２】
【００３０】
光触媒をガラス基板にコーティングしたサンプルを以下の方法で製作した。
（１）酸化チタン分散液とバインダを１：１に混合し、コーティング液を製作する。
（２）スピンコート法により、１秒間で４０００ｒｐｍまで回転数を上げ、その後３０秒間保持、１秒間で停止し、ガラス基板にＳｉＯ２（アンダーコート剤）をコーティングした。
（３）スピンコート法により、１秒間で４０００ｒｐｍまで回転数を上げ、その後３０秒間保持、１秒間で停止し、ＳｉＯ２上に（１）で製作したコーティング液（光触媒）をコーティングした。
（４）コーティング後、２００℃、３０分間空気中で熱処理した。
【００３１】
製作したサンプルについて指紋の除去実験を行った。光触媒をコーティングした石英ガラスに指紋を付着させ、蛍光灯を照射した。５日後光触媒をコーティングしたサンプルについては指紋が消失した。
【比較例】
【００３２】
光触媒のコーティングしていないガラス基板に指紋を付着させ、蛍光灯を５日間、照射した。光触媒をコーティングしていないサンプルについては、指紋の消失はほとんど認められなかった。
【図面の簡単な説明】
【００３３】
【図１】この発明の実施の形態に係る液晶表示パネルの概略構成図である。
【図２】この発明の実施の形態に係るカメラ機器の外観図である。
【図３】この発明の実施の形態に係る携帯電話の外観図である。
【符号の説明】
【００３４】
２…液晶表示パネル、１０…第１の基板、１２…第２の基板、１４…液晶、１６…スペーサ、１８…カラーフィルタ、２０，３２…配向膜、２２，３４…偏光板、２４…アンダーコート膜、２６…光触媒膜、２８…金属微粒子、３０…透明電極及び薄膜トランジスタ、３６…バックライト、４０…デジタルスチルカメラ、５０…携帯電話
【図１】
2007025587.tif 000003
【図２】
2007025587.tif 000004
【図３】
2007025587.tif 000005